(57)【要約】【課題】分子径の大きな、所望のアルキル基置換フェノール類を効率的に製造する手法を得る。【解決手段】アルキル基置換フェノール類を触媒と接触させ異性化するに当たり、マザイト型ゼオライトを含む触媒を使用する。異性化反応は、水素共存下で行うことが好ましくい。本発明は、クレゾール、キシレノール、トリメチルフェノール、アルキル置換ハイドロキノンなどの異性化に有用であり、触媒は、マザイト型ゼオライトの他に、無機酸化物結合材、レニウム、銀プラチナ属金属、鉛、錫ゲルマニウムおよびビスマスから選ばれる金属を含むことが好ましい。【選択図】なし【特許請求の範囲】
【請求項１】
アルキル基置換フェノール類をマザイト型ゼオライトを含む触媒と接触させて、異性化することを特徴とするアルキル基置換フェノール類の異性化方法。
【請求項２】
水素を共存させることを特徴とする請求項１記載のアルキル基置換フェノール類の異性化方法。
【請求項３】
マザイト型ゼオライトを含む触媒がマザイト型ゼオライト及び無機酸化物結合剤を含むことを特徴とする請求項１または２記載のアルキル基置換フェノール類の異性化方法。
【請求項４】
マザイト型ゼオライトを含む触媒がレニウム、銀、プラチナ族金属、鉛、錫、ゲルマニウムおよびビスマスから選ばれる少なくとも１つを含むことを特徴とする請求項１〜３のいずれか１項記載のアルキル基置換フェノール類の異性化方法。
【請求項５】
アルキル基置換フェノール類がアルキル基置換１価フェノール類またはアルキル基置換２価フェノール類あることを特徴とする請求項１〜４のいずれか１項記載のアルキル基置換フェノール類の異性化方法。
【請求項６】
アルキル基置換フェノール類のアルキル基の炭素数が１〜１２である請求項１〜５のいずれか１項記載のアルキル基置換フェノール類の異性化方法。
【請求項７】
アルキル基置換フェノール類がクレゾール、キシレノール、トリメチルフェノールまたはアルキル置換ハイドロキノンである請求項５または６記載のアルキル基置換フェノール類の異性化方法。
【発明の詳細な説明】
【技術分野】
【０００１】
本発明は、マザイト型ゼオライトを含む触媒を用いて、アルキル基置換フェノール類を異性化する方法に関するものである。
【背景技術】
【０００２】
個々のアルキル基置換フェノール異性体は幅広い分野で使用されている。例えば、アルキル基置換１価フェノール類では、キシレノールは合成樹脂、接着剤、殺虫剤抗酸化剤、除草剤などに有用である。また、クレゾール類は、消毒剤、合成樹脂、選鉱剤、薬品原料、農薬などに有用である。パラクレゾールは殺菌剤やクレソチン酸や染料などの組成物の合成において有用である。オルトクレゾールは殺菌剤やクマリンおよびその他の中間物の調整に応用がある。また、メタクレゾールは塗料や合成樹脂、殺菌剤などに有用である。アルキル基置換２価フェノール類は医薬、農薬、樹脂用配合剤の中間体として有用な化合物である。
【０００３】
アルキル基置換１価フェノール類の製造方法としては特許文献１や特許文献２記載の異性化方法が開示されているが、ペンタシル型ゼオライトを含む触媒を用いるために、２つ以上アルキル基置換されたの分子径の大きなアルキル置換フェノール類を得るには十分ではなく、活性もやや低いものである。。また、アルキル基置換２価フェノール類の製造方法としては特許文献３、特許文献４、特許文献５に硫酸、リン酸、フッ化水素、塩酸などの酸性触媒存在下に２価フェノール類とオレフィンとを液層で反応させる方法が開示されているが、これらの方法で使用される触媒は腐食性の強い触媒であり、工業的に使用するには好ましいものとは言えない。また、特許文献６には、ゼオライトを触媒として用い不均化反応でのアルキル基置換２価フェノール類製造方法が開示されているが、不均化反応であり、生成するアルキル基置換２価フェノール類は、２価フェノール骨格へのアルキル基置換の数が１〜４以上などと広い生成分布となり、所望のアルキル基置換２価フェノールを効率的には得られない。。特許文献７にはＹ型ゼオライトまたはベータ型ゼオライトを用いるアルキル置換フェノール類の異性化方法が開示されているが、不均化反応が多く異性化触媒としては十分ではない。
【特許文献１】特開平５−９７７３８号公報
【特許文献２】米国特許第４，２８３，５７１号公報
【特許文献３】米国特許第２，０５１，４７３号公報
【特許文献４】米国特許第２，５４４，８１８号公報
【特許文献５】米国特許第２，８３１，８１７号公報
【特許文献６】特開平１０−７６０９号公報
【特許文献７】特開２０００−２２６３５１号公報
【発明の開示】
【発明が解決しようとする課題】
【０００４】
このように、従来公知の方法においても未だ、分子径の大きなアルキル基置換フェノール類などを効率的に得ることは充分ではない。
【０００５】
したがって、活性が高く、異性化選択性の高い触媒により、所望のアルキル基置換フェノール類を効率的に得る方法が強く望まれていた。
【課題を解決するための手段】
【０００６】
本発明者らは、課題を解決するために、鋭意検討を重ねた結果、所望のアルキル基置換フェノールの異性体を異性化するに当たり、マザイト型ゼオライトを含む触媒を使用することによって、高異性選択性で得られたアルキル基置換フェノール類のうち、所望のアルキル基置換フェノールを除いた、不要のアルキル基置換フェノール類を更にマザイト型ゼオライトを含む触媒と接触させ異性化し、再び所望のアルキル基置換フェノールを合成することにより、不要のアルキル基置換フェノール類を有効に利用できることを見出し本発明に至った。すなわち、本発明はアルキル基置換フェノール類をマザイト型ゼオライトを含む触媒と接触させて異性化する方法に関するものである。
【発明の効果】
【０００７】
本発明により、アルキル基置換フェノール類を高い異性化選択性で異性化することが出来る。
【発明を実施するための最良の形態】
【０００８】
以下に本発明を詳細に記述する。本発明のアルキル基置換フェノール類の異性化方法は、所望のアルキル基置換フェノールの異性体を異性化するに当たり、触媒として、マザイト型ゼオライトを含む触媒を使用することを特徴とする。
【０００９】
本発明方法では、マザイト型ゼオライトを含む触媒を使用する。本発明においてゼオライトとは、結晶性マイクロポーラス物質のことで、分子サイズの均一な細孔径を有する結晶性アルミノシリケート、結晶性メタロシリケート、結晶性メタロアルミノシリケート、結晶性アルミノフォスフェート、結晶性メタロアルミノフォスフェート、結晶性シリコアルミノフォスフェートのことである。ここでいうメタロシリケート、メタロアルミノシリケートとは、アルミノシリケートのアルミニウムの一部又は全部がガリウム、鉄、チタン、ボロン、コバルト、クロム等のアルミニウム以外の金属で置換されたものである。メタロアルミノフォスフェートも同様にアルミノフォスフェートのアルミニウム又はリンに対してその一部がそれ以外の金属で置換されたものをいう。
【００１０】
本発明でマザイト型ゼオライトとは、アトラス  オブ  ゼオライト  ストラクチャー  タイプス（Atlas of Zeolite Structure types）（ダブリュー．エム．マイヤー，デイー．エイチ．オルソン、シーエイチ．ベロチャー，ゼオライツ(W. M. Meier, D. H. Olson, Ch. Baerlocher, Zeolites,） 17(1/2), 1996)（文献１）に掲載されているＭＡＺ構造のゼオライトである。マザイト型ゼオライトの組成は特に限定されない。しかし、好ましくはシリカ／アルミナ・モル比７以上、特に好ましくは９以上である。また、マザイト型ゼオライトは陽イオンとして、種々のカチオンを含有するが、カチオンの種類は特に限定されない。しかし、そのカチオンの一部又は全部が水素イオンであることが、異性化反応を促進させる上で好ましい。
【００１１】
マザイト型ゼオライト中の陽イオンを水素イオンに交換するには、通常、ゼオライトを酸水溶液でイオン交換するか、陽イオンをアンモニウムイオンでイオン交換し、ついで焼成する方法が行われる。また、ゼオライトがあらかじめ有機窒素含有含有カチオンを含有する場合は、焼成により該有機窒素含有含有カチオンを分解させ、水素イオンに転化することもできる。もちろん必要に応じ、上述したイオン交換法により、前記ゼオライト生成時に該ゼオライト中に存在するナトリウムなどの金属イオンをイオン交換することも可能である。マザイト型ゼオライトを利用したときに、異性化選択性が高くなる理由は、現時点では明らかでない。異性化選択性とは、下記の式１で定義されるのもである。
異性化選択性＝（a−ｂ）/ｃ・・・（式１）
ａ：反応後に存在する異性体量（モル）
ｂ：反応前に原料に含まれる異性体量（モル）
ｃ：原料の全転化量（異性化、不均化、脱アルキル化など全て含む）（モル）
【００１２】
異性化選択性が高いとは、所望のアルキル基置換フェノールの異性体以外の生成物（不均化等で生成する化合物）が少ないことである。異性化選択性が高いほど、得られたアルキル基置換フェノール類のうち、所望のアルキル基置換フェノールを除いた、不要のアルキル基置換フェノール類を更にマザイト型ゼオライトを含む触媒と接触させ異性化し、再び所望のアルキル基置換フェノールを合成する上で、不要のアルキル基置換フェノール類を、より有効に利用することが出来る。
【００１３】
本発明の触媒は、マザイト型ゼオライトおよび無機酸化物結合材を含有することが好ましい。マザイト型ゼオライトが粉末状体である場合には、触媒として工業的に使用するには成型することが好ましく、成型法には圧縮成型法、混練法、オイル・ドロップ法など種々の方法があるが、混練法が好ましく用いられる。無機酸化物結合材としては、アルミ、チタン、ケイ素、ジルコニウムなどの酸化物やカオリン、ベントナイト、モンモリロナイトなどの粘土が好ましい。本発明により好ましく用いられる無機酸化物結合材としてアルミナゾル、アルミナゲルを挙げることができる。無機酸化物結合材の割合は特に限定されないが、ゼオライト１００重量部に対して絶乾基準で５から３０重量部、好ましくは１０から２０重量部である。成形性が悪い時には、混練り時に塩化ナトリウム、塩化マグネシウム、塩化バリウム等のアルカリ金属塩、アルカリ土類金属塩を添加したり、ポリビニールアルコール、スパン、レオドール等の界面活性剤を添加すると効果がある。
【００１４】
さらに本発明の触媒は、レニウム、銀、プラチナ属金属、鉛、錫、ゲルマニウムおよびビスマスから選ばれる少なくとも１つを含むことが好ましい。これらの金属を含むことで、異性化反応の際、水素を共存させた場合、活性の向上や触媒寿命が長くなる効果がある。金属としては、レニウム、銀、プラチナ属金属、鉛、錫がさらに好ましく、特に好ましくは、レニウム、銀である。
【００１５】
本発明の触媒にこれらの金属を含有させる方法としては、特に限定されないが、銀イオンを含有させるには、例えば硝酸銀水溶液でマザイト型ゼオライトを含む触媒をイオン交換すれば容易に達成できる。銀イオンの含有量は好ましくは触媒組成物に対して金属換算で０．５から１０重量％より好ましくは１から７重量％である。銀イオンを含む触媒組成物はアルキル基置換フェノール類の異性化反応において副反応の抑制に効果がある。マザイト型ゼオライトに含有された銀イオンは反応中に金属になったり、他の銀化合物になることがあるが、触媒性能を低下させることはない。
【００１６】
また、レニウムを含有させるには、例えば、種々のレニウム化合物の水溶液にマザイト型ゼオライトを含む触媒を接触させる含浸法や浸漬法などの担持方法が良い。特に、アルキル基置換フェノール類を液相状態で水素共存下、異性化反応させる時には触媒にレニウムを担持させると、レニウムは水素化活性成分として機能し、触媒活性点に被覆し触媒性能を被毒する高沸点化合物を除去することにより触媒活性を維持する効果がある。レニウムとして使用できるものは、過レニウム酸、過レニウム酸アンモニウム、塩化レニウム等を挙げることができる。レニウムの担持量は触媒組成物に対して金属換算で０．０５から２重量％。より好ましくは０．０５から１重量％である。
【００１７】
本発明に用いられるアルキル基置換フェノール類とは、芳香環に１つ以上の側鎖がついたフェノール類であり、アルキル基置換１価フェノール類またはアルキル基置換２価フェノール類が好ましい。側鎖のアルキル基はメチル基、エチル基、プロピル基、ブチル基などで炭素数が１〜１２までのものが好ましく、芳香環に２つ以上アルキル基がつく場合は、それらのアルキル基は同一種でも異種のアルキル基でもよい。例えば、クレゾール、キシレノール、トリメチルフェノール、エチルフェノール、プソイドクレモル、メシトル、メチルエチルフェノール、プロピルフェノール、メチルハイドロキノン類、メチルレゾルシノール類、メチルカテコール類、そしてより分子量の高いアルキル基置換フェノール類などを異性化する際に本発明は有効である。
【００１８】
本方法での供給原料は１種類以上のアルキル基置換フェノールを含んでいてもよく、この異性化反応に相当程度干渉しない他の構成物質を含んでいてもよい。  本発明の反応は、流通式でもバッチ式でも行うことが出来る。生産性の観点から、触媒を固定床として、アルキル基置換フェノール類を床中通過させる固定床流通式反応が好ましい。反応は加熱下に実施されるが、反応温度は通常１００℃〜５００℃、好ましくは２００℃〜４００℃である。反応圧力は、特に限定されず、常圧から任意の圧力に設定することが出来る。反応の際の触媒重量あたりの原料の供給速度である重量空間速度（ＷＨＳＶ）は、特に限定されないが通常０．０１〜５０ｈｒ-1、好ましくは０．１〜１０ｈｒ-1である。
【００１９】
本発明の反応は、活性向上と触媒寿命の点から水素を共存させることが好ましい。水素の共存量は任意でよい。異性化で得られるアルキル基置換フェノール類は、どの様な生成物回収方式が用いられるかは本発明にとって重要な要素とは思われない。従来の技術で知られているどの様な回収方式を用いても良い。例えば、蒸留や相当の溶媒からの晶析やゼオライトを用いて選択的吸着などである。好ましくはゼオライトを用いた選択的吸着分離である。
【実施例】
【００２０】
以下に、本発明を実施例をもって説明する。
【００２１】
（実施例１）マザイト型ゼオライト合成
シリカ源として含水ケイ酸（ＳｉＯ2含量９１．６ｗｔ％，Ａｌ2Ｏ3含量０．３３ｗｔ％、ＮａＯＨ含量０．２７ｗｔ％、Ｈ2Ｏ含量７．８ｗｔ％、ニップシールＶＮ−３、日本シリカ）、アルミニウム源として硝酸アルミニウム・９水和物（和光純薬工業）、ナトリウム源として水酸化ナトリウム（ＮａＯＨ含量、シグマアルドリッチジャパン）、ゼオライト構造規定剤としてテトラメチルアンモニムヒドロキシド（テトラメチルアンモニムヒドロキシド２５ｗｔ％水溶液、シグマアルドリッチ）を用い、次の組成の混合物を調製した。
7.2Na2O:Al2O3:20SiO2:3.6R+OH-：315H2O（モル比）
（R+OH-：テトラメチルアンモニムヒドロキシド）
【００２２】
具体的には、２５．６３ｇの蒸留水に３．４３ｇの水酸化ナトリウムを溶解させたのち、７．８８ｇのテトラメチルアンモニムヒドロキシド２５ｗｔ％水溶液および硝酸アルミニウム・９水和物４．４１ｇを加え３０分攪拌し均一な溶液とした。この混合液に、含水ケイ酸７．８７ｇを攪拌しながら徐々に加え、さらに２時間攪拌し、均一なスラリー状水性反応混合物を調製した。反応混合物は、１００ｍｌ容テフロン（登録商標）製オートクレーブ（ＨＩＲＯ社製）に入れ密閉し、その後恒温漕（ＨＩＲＯ社製）にて２０ｒｐｍで攪拌しながら１００℃で４日間反応させた。
【００２３】
反応終了後、蒸留水で３回水洗、濾過を繰り返し、約１２０℃で一晩乾燥した。得られた生成物はマザイト型ゼオライトであった。このゼオライトのSiO2／Al2O3組成比（モル）は９．６であった。
【００２４】
（実施例２）触媒調製
上述のように得られたマザイト型ゼオライトを５００℃で２時間焼成した後、１０ｗｔ％塩化アンモニウム水溶液を用いて、塩化アンモニウム水溶液／ゼオライト＝１０の重量比で３０分間７５℃でイオン交換を３回行った。その後、水洗処理を蒸留水／ゼオライト＝１０の重量比で３０分間７５℃で３回行い、液切り後、約１２０℃で一晩乾燥し、５４０℃で３時間焼成することによりマザイト型ゼオライト触媒を調製した。
【００２５】
（参考例１）触媒調製
Ｙ型ゼオライト（東ソー社製ＨＳＺ−３２０ＮＡＡ、SiO2／Al2O3＝５．５）を１０ｗｔ％塩化アンモニウム水溶液を用いて、塩化アンモニウム水溶液／ゼオライト＝１０の重量比で３０分間７５℃でイオン交換を３回行った。その後、水洗処理を蒸留水／ゼオライト＝１０の重量比で３０分間７５℃で３回行い、液切り後、約１２０℃で一晩乾燥し、５４０℃で３時間焼成することによりＹ型ゼオライト触媒を調製した。
【００２６】
（参考例２）触媒調製
ベータ型ゼオライト（ＰＱコーポレーション社製ＣＰ８０６Ｂ−２５、SiO2／Al2O3＝２５）を５００℃で２時間焼成した後、１０ｗｔ％塩化アンモニウム水溶液をを用いて、塩化アンモニウム水溶液／ゼオライト＝１０の重量比で３０分間７５℃でイオン交換を３回行った。その後、水洗処理を蒸留水／ゼオライト＝１０の重量比で３０分間７５℃で３回行い、液切り後、約１２０℃で一晩乾燥し、５４０℃で３時間焼成することによりベータ型ゼオライト触媒を調製した。
【００２７】
（参考例３）触媒調製
モルデナイト型ゼオライト（東ソー社製ＨＳＺ−６２０ＨＯＡ、SiO2／Al2O3＝１５）は水素イオン型のため、使用前に５００℃で１時間焼成し水分を除くのみとし、モルデナイト型ゼオライト触媒を調製した。
【００２８】
（参考例４）ゼオライト合成・触媒調製（ペンタシル型ゼオライト）
固形カセイソーダ（ＮａＯＨ含量９６．０ｗｔ％、Ｈ2 Ｏ含量４．０ｗｔ％、片山化学）７．３グラム、酒石酸粉末（酒石酸含量９９．７ｗｔ％、Ｈ2 ０含量０．３ｗｔ％，片山化学）１０．２グラム、を水５８３．８グラムに溶解した。この溶液にアルミン酸ソーダ溶液（Ａｌ2 Ｏ3 含量１８．５ｗｔ％、ＮａＯＨ含量２６．１ｗｔ％、Ｈ2 ０含量５５．４ｗｔ％、住友化学）３５．４グラムを加えて均一な溶液とした。この混合液にケイ酸粉末（ＳｉＯ2 含量９１．６ｗｔ％、Ａｌ2 Ｏ3 含量０．３３ｗｔ％、ＮａＯＨ含量０．２７ｗｔ％、ニップシールＶＮ−３、日本シリカ）１１１．５グラムを撹拌しながら徐々に加え、均一なスラリー状水性反応混合物を調製した。この反応混合物の組成比（モル比）は次のとおりであった。
【００２９】
ＳｉＯ2 ／Ａｌ2 Ｏ3   ２５
Ｈ2 Ｏ／ＳｉＯ2   ２０
ＯＨ- ／ＳｉＯ2      ０．１６４
Ａ／Ａｌ2 Ｏ3        １．０           Ａ：酒石酸塩
反応混合物は、１０００ｍｌ容のオートクレーブに入れ密閉し、その後２５０ｒｐｍで撹拌しながら１６０℃で７２時間反応させた。反応終了後、蒸留水で５回水洗、濾過を繰り返し、約１２０℃で一晩乾燥した。得られた生成物は表１に示すＸ線回折パターンを有するペンタシル型ゼオライトであった。このゼオライトのシリカ／アルミナモル比は組成分析の結果、２１．９であった。
【００３０】
上述のように得られたペンタシル型ゼオライトを５００℃で２時間焼成した後、１０ｗｔ％塩化アンモニウム水溶液をを用いて、塩化アンモニウム水溶液／ゼオライト＝１０の重量比で３０分間７５℃でイオン交換を３回行った。その後、水洗処理を蒸留水／ゼオライト＝１０の重量比で３０分間７５℃で３回行い、液切り後、約１２０℃で一晩乾燥し、５４０℃で３時間焼成することによりペンタシル型ゼオライト触媒を調製した。
【００３１】
（実施例３）異性化反応
実施例２で得られたマザイト型ゼオライト触媒をデシケーター中で冷まし、該触媒０．３ｇと２，４−キシレノール（東京化成  １級）１．５ｍｌをステンレス製オートクレーブに入れ、２５０℃で４時間反応させた。反応終了後、反応生成物をガスクロマトグラフィーで分析した。結果を表１に示した。
【００３２】
（比較例１）異性化反応
参考例１で得られた触媒を使用した以外は実施例３と同様にして行った。結果を表１に示した。
【００３３】
（比較例２）異性化反応
参考例２で得られた触媒を使用した以外は実施例３と同様にして行った。結果を表１に示した。
【００３４】
（比較例３）異性化反応
参考例３で得られた触媒を使用した以外は実施例３と同様にして行った。結果を表１に示した。
【００３５】
（比較例４）異性化反応
参考例４で得られた触媒を使用した以外は実施例３と同様にして行った。結果を表１に示した。
【００３６】
【表１】
2005281281.tif 000002
【００３７】
（比較例５）異性化反応
２２５℃で反応させた以外は比較例１と同様にして行った。結果を表２に示した。
【００３８】
（比較例６）異性化反応
２２５℃で反応させた以外は比較例２と同様にして行った。結果を表２に示した。
【００３９】
【表２】
2005281281.tif 000003
【００４０】
表１から明らかなようにモルデナイト型ゼオライトとペンタシル型ゼオライトは活性が低く、しかも異性化選択性もマザイト型ゼオライトに劣る結果であった。また、表２から明らかなようにほぼ同様の転化率で比較した際、マザイト型ゼオライトが最も異性化選択性が高かった。この様にアルキル基置換フェノール類の異性化反応において、マザイト型ゼオライトを含む触媒が有用であることがわかった。
【産業上の利用可能性】
【００４１】
本発明によれば、医薬、農薬、樹脂用配合剤の中間体などとして有用なアルキル置換フェノール類を異性化することができるので、所望の異性体を得ることができる。